(57)【要約】【課題】  印字品質とインク吐出信頼性の両立を図る。【解決手段】  少なくとも色材と水溶性溶剤と炭素数４〜６のアルキルアルコールを０．０５重量％から０．５重量％の範囲でインク組成物中に含有させる。好ましい態様においては、水溶性溶剤が１，２−アルカンジオールまたはグリセリンであり、更に好ましくは１，２−アルカンジオールが１，２−ヘキサンジオールである。また、好ましくは炭素数４〜６のアルキルアルコールがｎ−アルキルアルコールであり、更に好ましくは、ｎ−ヘキサノールが１−ヘキサノールである。【選択図】  なし【特許請求の範囲】
【請求項１】
少なくとも顔料、水溶性溶剤を含有し、炭素数４〜６のアルキルアルコールを０．０５〜０．５重量％含有することを特徴とするインク組成物。
【請求項２】
水溶性溶剤が１，２−アルカンジオールまたはグリセリンである請求項１記載のインク組成物。
【請求項３】
１，２−アルカンジオールが１，２−ヘキサンジオールである請求項２記載のインク組成物。
【請求項４】
炭素数４〜６のアルキルアルコールがｎ−アルキルアルコールである請求項１記載のインク組成物。
【請求項５】
ｎ−アルキルアルコールが１−ヘキサノールである請求項４記載のインク組成物。
【請求項６】
さらに界面活性剤を含有する請求項１記載のインク組成物。
【請求項７】
界面活性剤がシリコーン系界面活性剤である請求項６記載のインク組成物。
【請求項８】
シリコーン系界面活性剤がポリエーテル変性シリコーン系界面活性剤である請求項７記載のインク組成物。
【請求項９】
ポリエーテル変性シリコーン系界面活性剤が以下に示す構造を有する請求項８記載のインク組成物。
【化１】
2006307137.tif 000007
（上記式中、Ｒ1〜Ｒ9は、独立して、Ｃ1-6アルキル基を表し、ｊおよびｋは、独立して１以上の整数を表し、ＥＯはエチレンオキシ基を表し、ＰＯはプロピレンオキシ基を表し、ｍおよびｎは０以上の整数を表すが、但しｍ＋ｎは１以上の整数を表し、ＥＯおよびＰＯは、［  ］内においてその順序は問わず、ランダムであってもブロックであってもよい。）
【請求項１０】
顔料が樹脂によって分散処理されたものである請求項１記載のインク組成物。
【請求項１１】
さらに糖アルコールを含有する請求項１記載のインク組成物。
【発明の詳細な説明】
【技術分野】
【０００１】
本発明は、インク組成物に関する。特に、本発明は、インクジェット記録方法に好適に用いられるインク組成物に関し、微細な気泡の発生による印刷不良の発生しないインク組成物に関する。
【背景技術】
【０００２】
インクジェット記録方法は微小のノズルからインク液滴を噴射し、紙等の記録媒体に印字を行う記録方法である。インクジェット記録方法は比較的安価な記録装置によって高画質の記録が得られることから、パーソナルコンピューターの出力装置として広く普及している。特に近年では、銀塩写真に匹敵する写真画質を実現するインクジェットプリンターが実現され、印刷物の保存性（耐水性、耐光性、耐ガス性）も飛躍的に向上し、銀塩写真の代替としてデジタルカメラの出力装置としての用途も拡大している。
【０００３】
銀塩写真に匹敵する写真画質および保存性の実現には、インク中の色材の改良およびインクに添加される樹脂等の添加剤が重要となる。近年のインクジェットプリンターには色材として、耐侯性に優れた顔料を用い、さらに印字媒上での耐擦性向上を目的とし樹脂等を添加したインクを採用するものもみられる。一般にインクジェットプリンターに使用するインクは水系インクのため、色材に顔料を用いる場合、顔料は水に不溶であるから、顔料表面を化学的に処理し、官能基を導入して水に分散するかまたは分散樹脂とともに水に分散して使用するなどの方法を用いる必要がある。
【０００４】
また水系インクで色材に顔料を使用する場合に、樹脂エマルジョン等の添加樹脂の割合が多くなり、インクに添加する増粘剤、水溶性溶剤（以下、水溶性有機溶剤（媒）とも称する）、添加剤の選定も特に重要となる。
【０００５】
水系インク組成物では、使用する材料に水、水溶性物質、親水性の物質を用いる必要があるが、これらの物質、即ち増粘剤、水溶性溶剤、添加剤等はインク組成物の起泡性、泡安定性を上げてしまい、発生した気泡がいつまでも消えずに残り、印字不良を引き起こす原因となる。特にポリエーテル変性シリコーン系界面活性剤やポリエステル変性シリコーン系界面活性剤は起泡性を大きく上げてしまう。また増粘剤のグリセリン、糖類、水溶性溶剤は泡安定性を向上させてしまう事が知られている。
【０００６】
また、水は有機溶剤に比べて窒素や酸素などの気体を多く溶解する為に、長期間の放置や気圧変化、発泡核の存在により微細な気泡が発生する。このインク組成物中に生じた気泡が記録ヘッドに流入し、インク飛行曲がり、飛び散り、ノズル抜け、ノズル細りといった印刷不良の原因となってしまう。
【０００７】
これに対して下記特許文献１〜３に示されるようにシリコーン系消泡剤、ポリアルキレンオキシド系消泡剤、ポリエーテル系消泡剤を添加し、起泡性及び泡安定性を低減することが提案されているが、非常に大きい界面活性を有するポリエーテル変性シリコーン系界面活性剤やポリエステル変性シリコーン系界面活性剤に対しては、これだけでは不十分である。
そこで気泡を構成する液膜を破壊して泡を消す（破泡性）性質を有する物質、即ち水に難溶性の物質を添加することが考えられる。
【０００８】
例えば、下記特許文献４では水性顔料分散物と、少なくとも1つの水不溶性有機化合物、少なくとも1つのハイドロトロピック両親媒性物質、水からなるマイクロエマルジョンより構成されるインクジェットインク組成物が開示されており、マイクロエマルジョン中にハイドロトロピック両親媒性物質が1つの水不溶性有機化合物を可溶化するに十分な量で存在する顔料ベースのインクジェットインク組成物が開示されている。このインクジェットインク組成物の水不溶性有機化合物の具体例として複数の有機化合物が挙げられており、炭素数５以上のアルキルアルコールもその一例として挙げられている。
【０００９】
【特許文献１】特開平２００２−３２２３９４
【特許文献２】特開平２００３−１０５２３６
【特許文献３】特開平２００４−２９２７０７
【特許文献４】特開平１０−１６２７号公報
【発明の開示】
【発明が解決しようとする課題】
【００１０】
しかしながら、水系インク組成物において水不溶成分が増えると、それらを溶解する両親媒性溶剤の量も多くなり、不溶成分の析出や凝集により、気泡の発生とは別の理由からインクジェットヘッドからの吐出状態の劣化を招き、インク飛行曲がり、ノズル抜け、インクの飛び散りなどを引き起こす原因となる場合がある。
【００１１】
特許文献４では水不溶成分の添加量が１重量％以上であるため、溶剤の種類によってはインクの吐出状態が劣化し、飛行曲がり、飛び散り、ノズル抜け、ノズル細り等が発生し易くなり、特にインクジェット記録用ヘッドにインクを充填し、印字を全く行わない状態で長期間放置した場合は、これらの現象が顕著となる。
【００１２】
本発明はインクジェット記録用水系顔料インク組成物について、印字を行わない状態で長期間放置されインク中に微細な気泡が発生しても速やかに気泡が消えるためにインクの吐出状態が劣化せず、インク飛行曲がり、飛び散り、ノズル抜け、ノズル細りなどが発生しない高信頼性を実現するインクジェット記録用水系顔料インク組成物の提供を目的とする。
【課題を解決するための手段】
【００１３】
本発明者らはインクジェット記録用水系顔料インク組成物について、印刷品質と吐出等の印字特性を含む信頼性を検討した結果、特に一般のインクジェットプリンターで使用しているインクカートリッジに充填し、印字を全く行わない状態で長期間放置されインク中に微細な気泡が発生しても速やかに気泡が消えるために印字品質が確保されかつ吐出状態も良好に保つことができるインク組成を見出した。本発明はかかる知見に基づくものである。
【００１４】
本発明は以下の構成を採用することによって上記目的を達成できる。
【００１５】
即ち本発明は、以下の通りである。
（１）少なくとも顔料、水溶性溶剤を含有し、炭素数４〜６のアルキルアルコールを０．０５〜０．５重量％含有することを特徴とするインク組成物。
（２）水溶性溶剤が１，２−アルカンジオールまたはグリセリンである（１）記載のインク組成物。
（３）１，２−アルカンジオールが１，２−ヘキサンジオールである（２）記載のインク組成物。
（４）炭素数４〜６のアルキルアルコールがｎ−アルキルアルコールである（１）記載のインク組成物。
（５）ｎ−アルキルアルコールが１−ヘキサノールである（４）記載のインク組成物。
（６）さらに界面活性剤を含有する（１）記載のインク組成物。
（７）界面活性剤がシリコーン系界面活性剤である（６）記載のインク組成物。
（８）シリコーン系界面活性剤がポリエーテル変性シリコーン系界面活性剤である（７）記載のインク組成物。
（９）ポリエーテル変性シリコーン系界面活性剤が以下に示す構造を有する（８）記載のインク組成物。
【００１６】
【化１】
2006307137.tif 000002
【００１７】
（上記式中、Ｒ1〜Ｒ9は、独立して、Ｃ1-6アルキル基を表し、ｊおよびｋは、独立して１以上の整数を表し、ＥＯはエチレンオキシ基を表し、ＰＯはプロピレンオキシ基を表し、ｍおよびｎは０以上の整数を表すが、但しｍ＋ｎは１以上の整数を表し、ＥＯおよびＰＯは、［  ］内においてその順序は問わず、ランダムであってもブロックであってもよい。）
（１０）顔料が樹脂によって分散処理されたものである（１）記載のインク組成物。
（１１）さらに糖アルコールを含有する（１）記載のインク組成物。
【００１８】
インク組成物を上記の構成にすることで一般のインクジェットプリンターで使用しているインクカートリッジに充填し、印字を全く行わない状態で長期間放置されインク中に微細な気泡が発生しても速やかに気泡が消えるために印字品質が確保されかつ吐出状態も良好に保つことができる。
【発明を実施するための最良の形態】
【００１９】
以下、本発明のインクジェット記録用インク組成物について詳細に説明する。
【００２０】
（顔料）
本発明によるインク組成物は、着色剤として顔料を含んでなる。無機顔料および有機顔料のいずれも使用することができる。無機顔料としては、酸化チタンおよび酸化鉄に加え、コンタクト法、ファーネスト法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。
【００２１】
顔料の具体例としては、カーボンブラックとして、三菱化学製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ２２００Ｂ等が、コロンビア社製のＲａｖｅｎ５７５０、同５２５０、同５０００、同３５００、同１２５５、同７００  等が、キャボット社製のＲｅｇａｌ  ４００Ｒ、同３３０Ｒ、同６６０Ｒ、Ｍｏｇｕｌ  Ｌ、同７００、Ｍｏｎａｒｃｈ  ８００、同８８０、同９００、同１０００、同１１００、同１３００、同１４００等が、デグッサ社製のＣｏｌｏｒ  Ｂｌａｃｋ  ＦＷ１、同ＦＷ２、同ＦＷ２Ｖ、同ＦＷ１８、同ＦＷ２００、  Ｃｏｌｏｒ  Ｂｌａｃｋ  Ｓ１５０、同Ｓ１６０、同Ｓ１７０、Ｐｒｉｎｔｅｘ  ３５、同Ｕ、同Ｖ、同１４０Ｕ、Ｓｐｅｃｉａｌ  Ｂｌａｃｋ  ６、同５、同４Ａ、同４等が挙げられる。
【００２２】
イエローインクに使用される顔料としては、Ｃ．Ｉ．ピグメントイエロー１、２、３、１２、１３、１４、１６、１７、７３、７４、７５、８３、９３、９５、９７、９８、１０９、１１０、１１４、１２８、１２９、１３８、１５０、１５１、１５４、１５５、１８０、１８５等が挙げられる。
【００２３】
また、マゼンタインクに使用される顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９等が挙げられる。
【００２４】
さらに、シアンインクに使用される顔料としては、Ｃ．Ｉ．ピグメントブルー１、２、３、１５：３、１５：３４、１６、２２、６０が挙げられる。
【００２５】
本発明の好ましい態様によれば、顔料はその平均粒径が１０〜２００ｎｍの範囲にあるものが好ましく、より好ましくは５０〜１５０ｎｍ程度のものである。
【００２６】
また、顔料の添加量は適宜決定されてよいが、インク組成物に対して０．１〜２０重量％の範囲が好ましく、より好ましくは１〜１０重量％の範囲である。
【００２７】
本発明において、顔料は分散剤によって分散された顔料分散液としてインク組成物に添加されるのが好ましい。分散剤としては高分子分散剤または界面活性剤が挙げられる。
【００２８】
高分子分散剤の好ましい例としては天然高分子が挙げられ、その具体例としては、にかわ、ゼラチン、ガゼイン、アルブミンなどのタンパク質類；アラビアゴム、トラガントゴムなどの天然ゴム類；サボニンなどのグルコシド類；アルギン酸およびアルギン酸プロピレングリコールエステル、アルギン酸トリエタノールアミン、アルギン酸アンモニウムなどのアルギン酸誘導体；メチルセルロース、カルボキシメチルセルロース、ヒドロキシエチルセルロース、エチルヒドロキシエチルセルロースなどのセルロース誘導体などが挙げられる。
【００２９】
高分子分散剤の好ましい例としては合成高分子が挙げられ、ポリビニルアルコール類；ポリビニルピロリドン類；ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸アルキルエステル共重合体などのアクリル系樹脂；スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体などのスチレン−アクリル酸樹脂；スチレン−マレイン酸；スチレン−無水マレイン酸；ビニルナフタレン−アクリル酸共重合体；ビニルナフタレン−マレイン酸共重合体；酢酸ビニル−エチレン共重合体、酢酸ビニル−脂肪酸ビニルエチレン共重合体、酢酸ビニルマレイン酸エステル共重合体、酢酸ビニルクロトン酸共重合体、酢酸ビニルアクリル酸共重合体などの酢酸ビニル系共重合体およびこれらの塩が挙げられる。これらのなかで特に、カルボキシル基（塩の形態であることが好ましい）を有する高分子化合物（例えば、上記スチレン−アクリル酸樹脂、スチレン−マレイン酸、スチレン−無水マレイン酸、ビニルナフタレン−アクリル酸共重合体、ビニルナフタレン−マレイン酸共重合体、酢酸ビニルアクリル酸共重合体）、疎水性基を持つモノマーと親水性基を持つモノマーとの共重合体、および、疎水性基と親水性基とを合わせ持ったモノマーからなる重合体が好ましい。上記の塩としては、ジエチルアミン、アンモニア、エチルアミン、トリエチルアミン、プロピルアミン、イソプロピルアミン、ジプロピルアミン、ブチルアミン、イソブチルアミン、トリエタノールアミン、ジエタノールアミン、アミノメチルプロパノール、モルホリンなどとの塩が挙げられる。これらの共重合体は、重量平均分子量が３，０００〜３０，０００であるのが好ましく、より好ましくは５，０００〜１５，０００である。
【００３０】
また、分散剤として好ましい界面活性剤の例としては、脂肪酸塩類、高級アルキルジカルボン酸塩、高級アルコール硫酸エステル塩類、高級アルキルスルホン酸塩、高級脂肪酸とアミノ酸の縮合物、スルホ琥珀酸エステル塩、ナフテン酸塩、液体脂肪油硫酸エステル塩類、アルキルアリルスルホン酸塩類などの陰イオン界面活性剤；脂肪酸アミン塩、第四アンモニウム塩、スルホニウム塩、ホスホニウムなどの陽イオン界面活性剤；ポリオキシエチレンアルキルエーテル類、ポリオキシエチレンアルキルエステル類、ソルビタンアルキルエステル類、ポリオキシエチレンソルビタンアルキルエステル類などの非イオン性界面活性剤などが挙げられる。上記した界面活性剤はインク組成物に添加されることで、界面活性剤としての機能をも果たすことは当業者であれば理解するであろう。
【００３１】
また、本発明のインク組成物は水溶性溶剤を含有する。水溶性溶剤としては、特に限定されないが、１，２−アルカンジオールまたは／およびグリセリンが好ましい。１，２−アルカンジオールの具体例としては、１，２−エタンジオール、１，２−プロパンジオール、１，２−ブタンジオール、１，２−ペンタンジオール、１，２−ヘキサンジオール、１，２−ヘプタンジオール、１，２−オクタンジオール等が挙げられ、より好ましくは１，２−プロパンジオール、１，２−ブタンジオール、１，２−ペンタンジオール、１，２−ヘキサンジオールであり、最も好ましくは１，２−ヘキサンジオールである。１，２−アルカンジオールの添加量は適宜決定されてよいが、１〜１５重量％程度が好ましく、より好ましくは２〜１０重量％程度である。
【００３２】
また、水溶性溶剤としてその他には、好ましくは低沸点有機溶剤を用いることが好ましい。低沸点有機溶剤の例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インクの乾燥時間を短くする効果がある。低沸点有機溶剤の添加量はインク組成物に対して５重量％以下程度の範囲が好ましく、より好ましくは２重量％以下程度の範囲である。
【００３３】
本発明によるインク組成物は、さらに高沸点有機溶媒からなる湿潤剤を含有することもできる。高沸点有機溶剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類、尿素、２−ピロリドン、Ｎ−メチル−２−ピロリドン、１，３−ジメチル−２−イミダゾリジノンなどが挙げられ、これら一種または二種以上の混合物として用いることができる。この中でも、グリセリン、トリエチレングリコールモノブチルエーテル、２−ピロリドン、エチレングリコール、ジエチレングリコール、トリエチレングリコール、ポリエチレングリコール、ジエチレングリコールモノブチルエーテル、尿素が好ましい。これらの添加量は、インク組成物に対して１〜２０重量％程度の範囲が好ましく、より好ましくは５〜１０重量％程度の範囲である。
【００３４】
また、本発明のインク組成物は炭素数４〜６のアルキルアルコールを０．０５重量％〜０．５重量％の範囲で含有する。本発明の好ましい態様によれば炭素数４〜６のアルキルアルコールはｎ−アルキルアルコール（一級アルキルアルコール）であることが好ましく、１−ブタノール、１−ペンタノール、１−ヘキサノールであることがさらに好ましい。本発明者らの検討結果によるとインク組成物中にアルキルアルコールを上記の範囲で添加することで、長期間放置した場合のインク中で発生する微細な気泡を効果的に消泡することができ、印字安定性が更に向上することが明らかとなった。
【００３５】
さらに理由は定かではないが上記効果は１，２−ヘキサンジオールとｎ−ヘキサノールを併用する場合が最も良い結果となる。
【００３６】
本発明のインク組成物において炭素数４〜６のアルキルアルコールの添加量は０．０５重量％〜０．５重量％の範囲である。炭素数４〜６のアルキルアルコールの添加量が０．０５重量％未満の場合、上述したインクを長期間放置した際の消泡効果が低くなり、０．５重量％を超えて添加した場合は、分散が不安定化し、顔料粒子が凝集することにより、顔料インクの色相が変化し、印刷物の色相が変化する不具合が発生することがある。
【００３７】
本発明の好ましい態様によれば、本発明のインク組成物は、界面活性剤として下記の式（Ｉ）で表される化合物を含有することが好ましい。
【００３８】
【化２】
2006307137.tif 000003
【００３９】
式（Ｉ）において、Ｒ1〜Ｒ9は、独立して、Ｃ1-6アルキル基、好ましくはメチル基を表す。ｊおよびｋは、独立して、１以上の整数を表すが、より好ましくは１〜２である。また、ｍおよびｎは０以上の整数を表すが、但しｍ＋ｎは１以上の整数を表す。好ましくはｍ＋ｎは２〜４である。
【００４０】
本発明の好ましい態様によれば、式（Ｉ）の化合物として、ｊ＝ｋ＋１を満足するものが好ましい。また別の本発明の好ましい態様によれば、式（Ｉ）の化合物として、Ｒ1〜Ｒ9が全てメチル基を表し、ｊが２を表し、ｋが１を表し、ｌが１を表し、ｍが１以上の整数を表し、ｎが０を表すものが好ましい。
【００４１】
式（Ｉ）の化合物の添加量は適宜決定されてよいが、０．０３〜３重量％が好ましく、より好ましくは０．１〜２重量％程度であり、さらに好ましくは０．３〜１重量％程度である。
【００４２】
式（Ｉ）の化合物は市販されており、それを利用することが可能である。例えば、ビックケミー・ジャパン株式会社より、シリコーン系界面活性剤ＢＹＫ−３４５、同３４６、同３４８が利用可能である。
【００４３】
本発明におけるインク組成物は更に水を含んでなる。水は、イオン交換水、限外濾過水、逆浸透水、蒸留水等の純水、または超純水を用いることができる。また、紫外線照射、または過酸化水素添加などにより滅菌した水を用いることにより、インク組成物を長期保存する場合にカビやバクテリアの発生を防止することができるので好適である。
【００４４】
また、本発明によるインク組成物は浸透剤を含有することもできる。浸透剤の好ましい具体例としては、グリコールエーテル類および／またはアセチレングリコール系界面活性剤が挙げられる。
【００４５】
本発明において用いられるグリコールエーテル類の具体例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルなどが挙げられ、これらの一種または二種以上の混合物として用いることができる。グリコールエーテル類の添加量はインク組成物に対して１〜２０重量％の範囲が好ましく、より好ましくは２〜１５重量％の範囲である。
【００４６】
本発明の好ましい態様によれば、多価アルコールのアルキルエーテルの利用が好ましく、特にエチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、またはトリエチレングリコールモノブチルエーテルの利用が好ましい。最も好ましくは、トリエチレングリコールモノブチルエーテルである。多価アルコールのアルキルエーテルの添加量は適宜決定されてよいが、１〜１０重量％程度が好ましく、より好ましくは３〜５重量％程度である。
【００４７】
本発明によるインク組成物はさらに糖を添加することも可能である。糖の好ましい具体例としては、単糖類、二糖類、オリゴ糖類（三糖類および四糖類を含む）および多糖類があげられ、好ましくはグルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース、キシリトールなどがあげられる。ここで、多糖類とは広義の糖を意味し、アルギン酸、α−シクロデキストリン、セルロースなど自然界に広く存在する物質を含む意味に用いることとする。また、これらの糖類の誘導体としては、前記した糖類の還元糖（例えば、糖アルコール（一般式ＨＯＣＨ2（ＣＨＯＨ）nＣＨ2ＯＨ（ここで、ｎ＝２〜５の整数を表す）で表される）、酸化糖（例えば、アルドン酸、ウロン酸など）、アミノ酸、チオ糖などがあげられる。特に糖アルコールが好ましく、具体例としてはマルチトール、ソルビットなどがあげられる。
【００４８】
これら糖類の含有量は、インク組成物に対して１〜２０重量％程度が好ましく、より好ましくは３〜１０重量％程度である。
【００４９】
本発明によるインク組成物は、さらにノズルの目詰まり防止剤、防腐剤、酸化防止剤、導電率調整剤、ｐＨ調整剤、粘度調整剤、表面張力調整剤、酸素吸収剤などを添加することができる。
【００５０】
防腐剤・防かび剤の例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（アビシア社のプロキセルＣＲＬ、プキセルＢＤＮ、プロキセルＧＸＬ、プロキセルＸＬ−２、プロキセルＴＮ）などがあげられる。
【００５１】
さらに、ｐＨ調整剤、溶解助剤、または酸化防止剤の例としては、ジエタノールアミン、トリエタノールアミン、プロパノールアミン、モルホリンなどのアミン類およびそれらの変成物、水酸化カリウム、水酸化ナトリウム、水酸化リチウムなどの無機塩類、水酸化アンモニウム、四級アンモニウム水酸化物（テトラメチルアンモニウムなど）、炭酸カリウム、炭酸ナトリウム、炭酸リチウムなどの炭酸塩類その他燐酸塩など、あるいはＮ−メチル−２−ピロリドン、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸およびその塩を挙げることができる。
【実施例】
【００５２】
本発明を以下の実施例によってさらに詳細に説明するが、本発明はこれらに限定されるものではない。
【００５３】
（インク組成物の調製１）
顔料、分散剤、イオン交換水を混合攪拌して混合物とし、サンドミル（安川製作所製）中で、ガラスビーズ（直径１．７ｍｍ  混合物の１．５倍重量）にて２時間分散した。その後、セパレータを用いてビーズを取り除き、顔料分散液とした。
【００５４】
次に下記配合成分における顔料および分散剤以外の溶媒および各種添加剤を混合、完全に溶解しインク溶媒を作成した。
このインク溶媒中に上記顔料分散液を攪拌しながら徐々に滴下し、滴下終了後常温で３０分間混合攪拌した。混合液を５μｍのメンブランフィルターで濾過して、インク組成物を得た。以下、インク組成を示す。
【００５５】
［実施例１］
Ｃ．Ｉ．ピグメントレッド１２２（顔料）              １．０重量％
スチレン−アクリル酸共重合体・アンモニウム塩        １．０重量％
（分散剤  平均分子量１万）
グリセリン                                        ２０．０重量％
ＨＳ−５００（林原商事（株）  糖アルコール）        ８．０重量％
ＢＹＫ−３４８                                      ０．５重量％
（ビックケミー・ジャパン（株）  ポリエーテル変性シリコーン系界面活性剤）
１，２−ヘキサンジオール                            ５．０重量％
トリエタノールアミン                                １．０重量％
１−ブチルアルコール                                ０．２重量％
イオン交換水                                              残量
【００５６】
［実施例２］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
２−ブチルアルコール                                ０．２重量％
イオン交換水                                              残量
【００５７】
［実施例３］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ペンチルアルコール                              ０．２重量％
イオン交換水                                              残量
【００５８】
［実施例４］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
２−ペンチルアルコール                              ０．２重量％
イオン交換水                                              残量
【００５９】
［実施例５］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
３−ペンチルアルコール                              ０．２重量％
イオン交換水                                              残量
【００６０】
［実施例６］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ヘキシルアルコール                              ０．２重量％
イオン交換水                                              残量
【００６１】
［実施例７］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ヘキシルアルコール                            ０．０５重量％
イオン交換水                                              残量
【００６２】
［実施例８］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ヘキシルアルコール                            ０．１０重量％
イオン交換水                                              残量
【００６３】
［実施例９］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ヘキシルアルコール                            ０．２０重量％
イオン交換水                                              残量
【００６４】
［実施例１０］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ヘキシルアルコール                            ０．５０重量％
イオン交換水                                              残量
【００６５】
［比較例１］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
エチルアルコール                                    ０．２重量％
イオン交換水                                              残量
【００６６】
［比較例２］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−プロピルアルコール                              ０．２重量％
イオン交換水                                              残量
【００６７】
［比較例３］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
２−プロピルアルコール                              ０．２重量％
イオン交換水                                              残量
【００６８】
［比較例４］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
ＳＨ−２００                                      ０．０５重量％
（東レ・ダウコーニング（株）  シリコーン系消泡剤）
イオン交換水                                              残量
【００６９】
［比較例５］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
ＴＳＡ  ７３０                                    ０．０５重量％
（ＧＥ東芝シリコーン（株）  シリコーン系消泡剤）
イオン交換水                                              残量
【００７０】
［比較例６］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
ＰＦ７５１                                        ０．０５重量％
（旭硝子（株）  ポリエーテルポリオール系消泡剤）
イオン交換水                                              残量
【００７１】
［比較例７］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
ＰＦ７５２                                        ０．０５重量％
（旭硝子（株）  ポリエーテルポリオール系消泡剤）
イオン交換水                                              残量
【００７２】
［比較例８］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
ＰＦ７５３                                        ０．０５重量％
（旭硝子（株）  ポリエーテルポリオール系消泡剤）
イオン交換水                                              残量
【００７３】
［比較例９］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
イオン交換水                                              残量
【００７４】
［比較例１０］
Ｃ．Ｉ．ピグメントレッド１２２                      １．０重量％
スチレン−アクリル酸共重合体・アンモニウム塩        １．０重量％
（分散剤  平均分子量１万）
グリセリン                                        ２０．０重量％
ＨＳ−５００（林原商事（株））                      ８．０重量％
ＢＹＫ−３４８（ビックケミー・ジャパン（株））      ０．５重量％
１，２−ヘキサンジオール                            ５．０重量％
トリエタノールアミン                                １．０重量％
１−ヘキシルアルコール                            ０．０１重量％
イオン交換水                                              残量
【００７５】
（インク組成物の調製２）
顔料を、スチレン−アクリル酸共重合体樹脂（酸価１００、平均分子量１万）と、水酸化カリウムと水とを混合し、サンドミル（安川製作所製）中で、ジルコニアビーズにて分散した。その後、ビーズを取り除き、遠心分離およびフィルターで濾過して粗大粒子を取り除き、顔料分散液とした。
【００７６】
上記顔料分散液に水溶性有機溶剤、界面活性剤、水等を加え２５℃で６０分間攪拌した。混合液を５μｍのメンブランフィルターで濾過して、インク組成物を得た。以下、インク組成を示す。
【００７７】
［実施例１１］
Ｃ．Ｉ．ピグメントブルー１５：３                    ５．０重量％
スチレン−アクリル酸共重合体樹脂                    ２．０重量％
（酸価１００、平均分子量１万）
１，２−ヘキサンジオール                            ５．０重量％
グリセリン                                            １０重量％
ＨＳ−５００（林原商事（株）  還元麦芽糖）            １０重量％
ＢＹＫ−３４８（ビックケミー・ジャパン（株））      ０．５重量％
トリエタノールアミン                                １．０重量％
ｎ−ブタノール                                    ０．０５重量％
超純水                                                    残量
【００７８】
［実施例１２］
Ｃ．Ｉ．ピグメントレッド１２２                      ４．０重量％
スチレン−アクリル酸共重合体樹脂                    １．５重量％
（酸価１００、平均分子量１万）
１，２−ヘキサンジオール                            ５．０重量％
グリセリン                                            １０重量％
ＨＳ−５００（林原商事（株）  還元麦芽糖）            １０重量％
ＢＹＫ−３４８（ビックケミー・ジャパン（株））      ０．５重量％
トリエタノールアミン                                １．０重量％
ｎ−ヘキサノール                                    ０．５重量％
超純水                                                    残量
【００７９】
［実施例１３］
Ｃ．Ｉ．ピグメントブルー１５：３                    ５．０重量％
スチレン−アクリル酸共重合体樹脂                    ２．０重量％
（酸価１００、平均分子量１万）
１，２−ヘキサンジオール                            ５．０重量％
グリセリン                                            １０重量％
ＨＳ−５００（林原商事（株）  還元麦芽糖）            １０重量％
ＢＹＫ−３４８（ビックケミー・ジャパン（株））      ０．５重量％
トリエタノールアミン                                １．０重量％
２−ペンチルアルコール                            ０．０５重量％
超純水                                                    残量
【００８０】
［比較例１１］
Ｃ．Ｉ．ピグメントブルー１５：３                    ５．０重量％
スチレン−アクリル酸共重合体樹脂                    ２．０重量％
（酸価１００、平均分子量１万）
グリセリン                                            １０重量％
オルフィンＥ１０１０（信越化学（株））              １．０重量％
トリエタノールアミン                                １．０重量％
エタノール                                          １．０重量％
超純水                                                    残量
【００８１】
［比較例１２］
Ｃ．Ｉ．ピグメントレッド１２２                      ４．０重量％
スチレン−アクリル酸共重合体樹脂                    １．５重量％
（酸価１００、平均分子量１万）
ジエチレングリコールモノブチルエーテル              ５．０重量％
グリセリン                                            １０重量％
ＨＳ−３００（林原商事（株）  還元麦芽糖）            １０重量％
オルフィンＥ１０１０（信越化学（株））              １．０重量％
トリエタノールアミン                                １．０重量％
ｎ−ヘキサノール                                  ０．０４重量％
超純水                                                    残量
【００８２】
［比較例１３］
Ｃ．Ｉ．ピグメントレッド１２２                      ４．０重量％
スチレン−アクリル酸共重合体樹脂                    １．５重量％
（酸価１００、平均分子量１万）
１，２−ヘキサンジオール                            ５．０重量％
グリセリン                                            １０重量％
オルフィンＥ１０１０（信越化学（株））              １．０重量％
トリエタノールアミン                                １．０重量％
ｎ−ヘキサノール                                    １．０重量％
超純水                                                    残量
【００８３】
［消泡性試験］
実施例１〜１０、比較例１〜１０に記載のインク組成物３０ｇを直径３７ｍｍ（内径）、高さ１００ｍｍ、容量１１０ｍｌのサンプル瓶にそれぞれ計り取り、ふたをして５秒間振り混ぜて泡立てる操作を行った後、発生した泡の高さを測定した。その後、サンプル瓶をそのまま安置し、一定時間経過後の泡の高さを再び測定した。
【００８４】
評価１：消泡性１
実施例１〜６、比較例１〜８の評価指標は以下の通りである。
Ａ：泡立て操作後６０分経過後の泡の高さが１０ｍｍ以下であり、かつ１２０分経過後の泡の高さが６ｍｍ以下である。
Ｂ：泡立て操作後６０分経過後の泡の高さが１５ｍｍ以下であり、かつ１２０分経過後の泡の高さが１０ｍｍ以下である。
Ｃ：泡立て操作後６０分経過後の泡の高さが２０ｍｍ以下であり、かつ１２０分経過後の泡の高さが１５ｍｍ以下である。
Ｄ：泡立て操作後６０分経過後の泡の高さが２０ｍｍ以上である。
実施例１〜６、比較例１〜８の評価結果を表１に示す。
【００８５】
【表１】
2006307137.tif 000004
【００８６】
評価２：消泡性２
実施例７〜１０、比較例９，１０の評価指標は以下の通りである。
【００８７】
ＡＡＡ：泡立て操作直後から泡が観察されない。
ＡＡ：泡立て操作直後の泡の高さが１０ｍｍ以下であり、１５分経過後の泡の高さが５ｍｍ以下であり、６０分後に泡が消失。
Ａ：泡立て操作直後の泡の高さが１５ｍｍ以下であり、１５分経過後の泡の高さが１０ｍｍ以下であり、６０分後の泡の高さが６ｍｍ以下。
Ｂ：泡立て操作直後の泡の高さが２５ｍｍ以下であり、１５分経過後の泡の高さが２０ｍｍ以下であり、６０分後の泡の高さが１５ｍｍ以下。
Ｃ：泡立て操作直後の泡の高さが２５ｍｍ以下であり、１５分経過後の泡の高さが２０ｍｍ以上であり、６０分後の泡の高さが１５ｍｍ以上。
実施例７〜１０、比較例９，１０の評価結果を表２に示す。
【００８８】
【表２】
2006307137.tif 000005
【００８９】
評価３：印字安定性
実施例１１〜１３、比較例１１〜１３に記載のインク組成物をインクジェットプリンターＰＭ−４０００ＰＸ（セイコーエプソン（株）製）用インクカートリッジに充填した後にプリンターに装着し、全ノズルが吐出していることを確認した後に４０℃の環境に１ヶ月放置する。放置後、インクカートリッジがインクエンドとなるまで普通紙に罫線パターンを印字する。評価指標は以下の通りである。
【００９０】
ＡＡ：罫線の抜け、細りが全く発生しない。
Ａ：カートリッジのインクエンド付近で罫線の細りが発生するがクリーニングで回復する。
Ｂ：カートリッジのインクエンド付近のみ罫線の細りが発生し、クリーニングでも回復しない。
Ｃ：ドット抜けが頻繁に発生する。
【００９１】
評価４：色相評価
評価３に記載の方法で４０℃の環境に１ヶ月放置後、インクカートリッジがインクエンドとなるまで単色カラーバーパターンをＰＭ写真用紙（セイコーエプソン（株）製）に印字する。印字１ページ目の色相を基準とし、１カートリッジ内の最大色差を評価した。評価基準は以下に示す通りである。
【００９２】
Ａ：１カートリッジ内の最大色差（ΔＥ）が３未満である。
Ｂ：１カートリッジ内の最大色差（ΔＥ）が３以上４未満である。
Ｃ：１カートリッジ内の最大色差（ΔＥ）が４以上５未満である。
Ｄ：１カートリッジ内の最大色差（ΔＥ）が５以上である。
評価結果は以下の表３に示す通りであった。
【００９３】
【表３】
2006307137.tif 000006